(57)【特許請求の範囲】
【請求項１】
層状岩塩構造に属する結晶構造をもち、リチウム（Ｌｉ）元素ならびに３価のコバルト（Ｃｏ）、３価のニッケル（Ｎｉ）および３価の鉄（Ｆｅ）の少なくとも一種を必須とする一種以上の金属元素を含むリチウム含有複合酸化物の製造方法であって、
前記金属元素を含む金属化合物を含む金属化合物原料を、少なくとも水酸化リチウムを含み、前記リチウム含有複合酸化物に含まれるリチウムの理論組成を超えるモル比のリチウムを含む溶融塩原料を溶融した溶融塩中で反応させる溶融反応工程と、
前記溶融反応工程後の前記溶融塩を冷却する冷却工程と、
前記冷却工程により凝固した前記溶融塩を極性プロトン性溶媒に溶解させて、該溶融塩から該溶融反応工程で生成された前記リチウム含有複合酸化物を分離する分離回収工程と、
前記分離回収工程で回収された前記リチウム含有複合酸化物を酸素含有雰囲気中で４００〜８００℃に加熱して焼成する焼成工程と、
を経ることを特徴とするリチウム含有複合酸化物の製造方法。
【請求項２】
前記焼成工程は、前記酸素含有雰囲気の酸素ガス濃度を２０〜１００体積％として行う請求項１に記載のリチウム含有複合酸化物の製造方法。
【請求項３】
前記溶融反応工程は、前記溶融塩原料全体を１００モル％としたとき、前記水酸化リチウムが５０モル％以上となるように調製された該溶融塩原料の溶融塩中で前記金属化合物原料を該溶融塩原料の融点以上の反応温度で反応させる工程である、請求項１または２に記載のリチウム含有複合酸化物の製造方法。
【請求項４】
前記溶融反応工程は、前記溶融塩原料全体を１００モル％としたとき、前記水酸化リチウムが９０モル％以上となるように調製された該溶融塩原料の溶融塩中で前記金属化合物原料を５００℃以上の反応温度で反応させる工程である、請求項３に記載のリチウム含有複合酸化物の製造方法。
【請求項５】
前記溶融塩原料は、水酸化リチウムおよび硝酸リチウムを含む請求項１〜４のいずれかに記載のリチウム含有複合酸化物の製造方法。
【請求項６】
前記溶融塩原料は、硝酸リチウムに対する水酸化リチウムの割合（水酸化リチウム／硝酸リチウム）がモル比で１を越えるように硝酸リチウムおよび水酸化リチウムを含む請求項５に記載のリチウム含有複合酸化物の製造方法。
【請求項７】
さらに、４価のマンガン（Ｍｎ）を必須の前記金属元素として含む請求項１〜６のいずれかに記載のリチウム含有複合酸化物の製造方法。
【請求項８】
請求項１〜７のいずれかに記載のリチウム含有複合酸化物の製造方法により得られたリチウム含有複合酸化物を含むことを特徴とする正極活物質。
【請求項９】
請求項８に記載の正極活物質を含む正極と、負極と、非水電解質と、を備えることを特徴とする二次電池。
【請求項１０】
請求項９に記載の二次電池を搭載したことを特徴とする車両。
【発明の詳細な説明】
【技術分野】
【０００１】
本発明は、主としてリチウムイオン二次電池の正極材料として使用される複合酸化物およびその複合酸化物を用いた二次電池に関するものである。
【背景技術】
【０００２】
近年、携帯電話やノート型パソコンなどのポータブル電子機器の発達や、電気自動車の実用化などに伴い、小型軽量でかつ高容量の二次電池が必要とされている。たとえば、リチウムイオン二次電池は、リチウム（Ｌｉ）を挿入および脱離することができる活物質を正極と負極にそれぞれ有する。そして、両極間に設けられた電解液内をＬｉイオンが移動することによって動作する。
【０００３】
リチウムイオン二次電池の性能は、二次電池を構成する正極、負極および電解質の材料に左右される。そのなかでも、活物質を形成する活物質材料の研究開発が活発に行われている。たとえば、リチウムイオン二次電池の正極活物質としては、ＬｉＣｏＯ２、ＬｉＮｉＯ２、Ｌｉ２ＭｎＯ３、ＬｉＦｅＯ２などのα−ＮａＦｅＯ２型の層状岩塩構造を有するリチウムおよび他の金属元素を含むリチウム含有複合酸化物が知られている。
【０００４】
なかでも、Ｌｉ２ＭｎＯ３については、正極活物質としてＬｉ２ＭｎＯ３を含む二次電池を使用する際、使用に先立ち正極活物質を活性化させる必要がある。しかし、Ｌｉ２ＭｎＯ３の粒径が大きい場合には、粒子の表層しか活性化されない。使用するＬｉ２ＭｎＯ３のほぼ全量を電池として活性な材料とするためには、Ｌｉ２ＭｎＯ３の粒径を小さくすることが必要と考えられている。
【０００５】
簡便な微粒子の合成プロセスとして、溶融塩法がある。たとえば、特許文献１には、ナノオーダーの酸化物粒子を合成する方法が開示されている。特許文献１の各実施例では、ＬｉＯＨ・Ｈ２ＯとＬｉＮＯ３とを１：１のモル比で混合した溶融塩原料に乾燥添加剤としてＬｉ２Ｏ２を添加して乾燥を行った後３００℃にした溶融塩を用いて、各種リチウム含有複合酸化物の微粒子を合成している。
【先行技術文献】
【特許文献】
【０００６】
【特許文献１】特開２００８−１０５９１２号公報
【発明の概要】
【発明が解決しようとする課題】
【０００７】
特許文献１にも記載されているように、溶融塩中で合成を行った後、溶融塩および生成物を含む混合物は、室温に冷却される。冷却過程で液状から固化した混合物は、イオン交換水の中で攪拌されることで、水溶性の塩が溶解する。生成物は水に不溶であるため、濾過または遠心分離により溶液と生成物とを分離することで、生成物を回収できる。回収した生成物を乾燥させることで、リチウム含有複合酸化物の微粒子からなる粉末を得ることができる。
【０００８】
溶融塩および生成物を含む混合物をイオン交換水の中で攪拌する工程は、生成物から溶融塩成分を流し去る、いわば水洗工程である。しかし、溶融塩法で合成されるリチウム含有複合酸化物はナノオーダーの極微細な粉末である。そのため、十分に水洗を行わなければ、生成物の表面に溶融塩の成分が不純物として残存しやすく、正極活物質としての性能を著しく低下させる要因となる。具体的には、ＬｉＯＨ、ＬｉＮＯ３、ＬｉＣＯ２等の不純物がリチウム含有複合酸化物粒子の表面を被覆することにより、電気抵抗が上昇すると考えられる。実際に、溶融塩法により合成された従来のリチウム含有複合酸化物は、他の方法により合成されたリチウム含有複合酸化物と比較して、リチウムイオン二次電池の正極活物質に用いた場合の作動電圧が低い。これは、リチウム含有複合酸化物の表面に残存する不純物によるものであると推測される。また、ＬｉＣＯ２が残存するリチウム含有複合酸化物をリチウムイオン二次電池の正極活物質に用いた場合、初回充電時にＣＯ２ガスが発生し、電池の膨張の原因となる。
【０００９】
また、合成されるリチウム含有複合酸化物はアルカリ塩なので、溶融塩ほどではないが、比較的水に溶けやすい。そのため、不純物を十分に除去することを目的として長時間の水洗を行うと、リチウム含有複合酸化物のＬｉイオン（Ｌｉ＋）の一部が水の水素イオン（Ｈ＋）とプロトン交換反応を起こして、リチウム含有複合酸化物のＬｉ＋が水中に溶け出すことがある。たとえば、目的生成物がＬｉＣｏＯ２である場合には、Ｌｉ１−ｎＣｏＯ２（０＜ｎ＜１）となり、Ｌｉの損失を招く。
【００１０】
溶融塩法により合成された従来のリチウム含有複合酸化物がリチウムイオン二次電池の電池特性を低下させる原因は、上記の不純物に因るところが大きいと考えられるが、結晶内部の残留応力もその一因であると考えられる。溶融塩法は、短時間でリチウム含有複合酸化物を合成するため、合成時に結晶内部にひずみが発生しやすい。
【００１１】
本発明は、溶融塩法により合成された従来のリチウム含有複合酸化物が有する上記の問題点を解消することが可能なリチウム含有複合酸化物の製造方法を提供することを目的とする。
【課題を解決するための手段】
【００１２】
本発明は、層状岩塩構造に属する結晶構造をもち、リチウム（Ｌｉ）元素ならびに３価のコバルト（Ｃｏ）、３価のニッケル（Ｎｉ）および３価の鉄（Ｆｅ）の少なくとも一種を必須とする一種以上の金属元素を含むリチウム含有複合酸化物の製造方法であって、
前記金属元素を含む金属化合物を含む金属化合物原料を、少なくとも水酸化リチウムを含み、前記リチウム含有複合酸化物に含まれるリチウムの理論組成を超えるモル比のリチウムを含む溶融塩原料を溶融した溶融塩中で反応させる溶融反応工程と、
前記溶融反応工程後の前記溶融塩を冷却する冷却工程と、
前記冷却工程により凝固した前記溶融塩を極性プロトン性溶媒に溶解させて、該溶融塩から該溶融反応工程で生成された前記リチウム含有複合酸化物を分離する分離回収工程と、
前記分離回収工程で回収された前記リチウム含有複合酸化物を酸素含有雰囲気中で４００〜８００℃に加熱して焼成する焼成工程と、
を経ることを特徴とする。
【００１３】
溶融反応工程において水酸化リチウムを含む溶融塩中で金属化合物原料を反応させることにより、微粒子状のリチウム含有複合酸化物が合成される。これは、溶融塩中でアルカリ融解が起こり、各原料が均一に混合されるためである。特に、溶融塩として水酸化リチウムと硝酸リチウムとの混合溶融塩を用いるのが望ましく、比較的低温（たとえば３３０℃以上５００℃未満）で溶融反応工程を行うことが可能となり、リチウム含有複合酸化物が微粉末で得られやすい。実質的に水酸化リチウムのみを溶融した溶融塩を用いるのであれば、反応温度が高温（たとえば５００℃以上）であっても結晶成長は抑制され、一次粒子がナノオーダーの複合酸化物が得られる。
【００１４】
上記のように、微粒子状のリチウム含有複合酸化物が得られる本発明の製造方法では、分離回収工程後に焼成工程を行うことで、二次電池の正極活物質として優れた特性を発揮する生成物の合成が可能となる。
【００１５】
焼成工程においては、リチウム含有複合酸化物に熱が加えられることで、複合酸化物の結晶内に存在する残留応力が除去される。それだけでなく、分離回収工程で完全に除去されずたとえば皮膜となって複合酸化物粒子の表面に残留する不純物が低減されたリチウム含有複合酸化物が得られる。このような不純物は、水酸化リチウム、硝酸リチウムなどの溶融塩原料、Ｌｉ２ＣＯ３等のリチウム塩からなる副生成物、などから選ばれる一種以上のリチウム化合物を主成分とすると考えられる。リチウム含有複合酸化物に含まれるＬｉが理論組成よりも少ない場合（Ｌｉ欠損）には、焼成の熱によりリチウム含有複合酸化物の表面部とリチウム化合物とが反応して、リチウム化合物からＬｉが補われることでリチウム含有複合酸化物のＬｉ欠損が低減されるとともにリチウム化合物が分解される。つまり、焼成の結果、残留応力が除去され、表面の不純物およびＬｉ欠損が低減されたリチウム含有複合酸化物が得られる。
【００１６】
本発明のリチウム含有複合酸化物の製造方法により残存が抑制される不純物としては、溶融塩原料、副生成物、などのリチウム化合物が挙げられる。これらの不純物は、Ｘ線回折（ＸＲＤ）、電子線回折、発光分光分析（ＩＣＰ）等により確認可能である。
【００１７】
なお、本発明のリチウム含有複合酸化物の製造方法は、溶融塩法を用いて合成されるリチウム含有複合酸化物の製造方法のいずれにも適用可能である。ほとんどの溶融塩法において、分離回収工程に相当する水洗が行われるためである。ただし、本発明の製造方法により得られるリチウム含有複合酸化物は、Ｌｉならびに３価のコバルト（Ｃｏ）、３価のニッケル（Ｎｉ）および３価の鉄（Ｆｅ）の少なくとも一種を必須とする一種以上の金属元素を含む複合酸化物である。たとえば、ＬｉおよびＬｉを除く一種以上の金属元素を含み結晶構造が層状岩塩構造に属するリチウム含有複合酸化物が挙げられる。リチウム含有複合酸化物が層状岩塩構造に属するリチウムマンガン系酸化物である場合、基本的にＭｎの平均酸化数は４価であるが、３．８〜４価まで許容される。リチウム含有複合酸化物は、層状岩塩構造に属するリチウムニッケル系酸化物であってもよく、基本的にＮｉの平均酸化数は３価であるが、２．８〜３価まで許容される。層状岩塩構造に属するリチウム含有複合酸化物にて基本的に３価をとるＣｏおよびＦｅについても同様である。
【００１８】
リチウムマンガン系酸化物は、スピネル構造であってもよい。スピネル構造であれば、Ｍｎは３．５〜４価をとり得る。したがって、本発明の製造方法により得られる複合酸化物のＭｎの平均酸化数は、３．５価以上４価以下さらには３．７価以上４価以下まで許容される。また、リチウムマンガン系酸化物は、層状岩塩構造およびスピネル構造の両結晶構造からなる複合酸化物であってもよい。
【００１９】
また、結晶構造が層状岩塩構造に属する代表的なリチウム含有複合酸化物として、ＬｉＣｏＯ２、ＬｉＮｉＯ２、ＬｉＦｅＯ２、Ｌｉ２ＭｎＯ３、ＬｉＣｏ１／３Ｎｉ１／３Ｍｎ１／３Ｏ２、ＬｉＮｉ０．５Ｍｎ０．５Ｏ２、等が挙げられる。これらを組成式で表すのであれば、ｘＬｉ２Ｍ１Ｏ３・（１−ｘ）ＬｉＭ２Ｏ２（０≦ｘ≦１であって、Ｍ１は４価のＭｎを必須とする一種以上の金属元素、Ｍ２は３価のＣｏ、３価のＮｉおよび３価のＦｅの少なくとも一種を必須とする一種以上の金属元素あるいは４価のＭｎを必須とする二種以上の金属元素）で表される。ただし、本発明の製造方法により得られるリチウム含有複合酸化物は、これらのうち３価のＣｏ、３価のＮｉおよび３価のＦｅの少なくとも一種を必須で含むリチウム含有複合酸化物である。また、スピネル構造に属するリチウムマンガン系酸化物として、ＬｉＭｎ２Ｏ４（Ｍｎ：３．５価）、Ｌｉ４Ｍｎ５Ｏ１２（Ｍｎ：４価）、これらのうちＭｎの一部が他の金属元素により置換されたものなどが挙げられる。なお、言うまでもなく、不可避的に生じるＬｉ、Ｍｎ、Ｍ１、Ｍ２またはＯの欠損により、上記組成式からわずかにずれた複合酸化物をも含む。
【００２０】
本発明の複合酸化物の製造方法により得られる複合酸化物は、リチウムイオン二次電池などの二次電池の正極活物質として使用することができる。すなわち、本発明は、本発明の複合酸化物の製造方法により得られた複合酸化物を含むことを特徴とする正極活物質と捉えることもできる。
【発明の効果】
【００２１】
本発明のリチウム含有複合酸化物の製造方法によれば、合成後のリチウム含有複合酸化物に含まれる残留応力が除去され、表面の不純物およびＬｉ欠損が低減された微細なリチウム含有複合酸化物が得られる。
【図面の簡単な説明】
【００２２】
【図１】本発明の参考例であるリチウム含有複合酸化物の製造方法により得られたリチウム含有複合酸化物および比較例の複合酸化物の製造方法により得られたリチウム含有複合酸化物の正極活物質としての特性を比較するグラフであって、サイクル数に対する放電容量維持率を示す。
【図２】本発明の参考例であるリチウム含有複合酸化物の製造方法により得られたリチウム含有複合酸化物および比較例の複合酸化物の製造方法により得られたリチウム含有複合酸化物の正極活物質としての特性を比較するグラフであって、２サイクル目の充放電特性を示す。
【図３】本発明の参考例であるリチウム含有複合酸化物の製造方法により得られたリチウム含有複合酸化物および比較例の複合酸化物の製造方法により得られたリチウム含有複合酸化物の正極活物質としての特性を比較するグラフであって、サイクル数に対する充電容量および放電容量を示す。
【発明を実施するための形態】
【００２３】
以下に、本発明の複合酸化物の製造方法を実施するための形態を説明する。なお、特に断らない限り、本明細書に記載された数値範囲「ａ〜ｂ」は、下限ａおよび上限ｂをその範囲に含む。そして、これらの上限値および下限値、ならびに実施例中に列記した数値も含めてそれらを任意に組み合わせることで数値範囲を構成し得る。
【００２４】
＜複合酸化物＞
以下に、本発明の複合酸化物の製造方法の各工程を説明する。本発明の複合酸化物の製造方法は、ＬｉおよびＬｉを除く一種以上の金属元素を含むリチウム含有酸化物の製造方法であって、主として、溶融反応工程、分離回収工程および焼成工程を含み、必要に応じて、原料調製工程、前駆体合成工程および／またはプロトン置換工程などを含む。
【００２５】
はじめに、金属化合物原料と溶融塩原料とを調製する原料調製工程を行うとよい。原料調製工程では、金属化合物原料と溶融塩原料とを混合するのが望ましい。この際、金属化合物を粉砕するなどして得られる粉体状の金属化合物原料と溶融塩原料とを混合するとよい。金属化合物原料は、合成する複合酸化物に含まれる金属元素を含む金属化合物を含む。溶融塩原料は、脱水された状態にある水酸化リチウムを含む。
【００２６】
金属化合物原料は、Ｌｉを除く一種以上の金属元素を供給する原料である。金属元素を含む金属化合物は、金属化合物原料に必須である。金属化合物に含まれる金属元素の価数に特に限定はない。目的のリチウム含有複合酸化物に含まれる金属元素の価数以下にするのが好ましい。これは、本発明の複合酸化物の製造方法では、溶融塩原料の酸化状態を調整することで、合成されるリチウム含有複合酸化物に含まれる金属元素の価数を調整可能であるためである。たとえば、溶融塩原料全体を１００モル％としたとき、水酸化リチウムを５０モル％以上含む場合には、高酸化状態の溶融塩中で反応が進むため、たとえば２価や３価のＭｎであっても４価のＭｎになる。したがって、溶融塩法に使用される一般的な金属化合物であれば使用可能である。具体的には、Ｍｎ供給源であれば、二酸化マンガン（ＭｎＯ２）、三酸化二マンガン（Ｍｎ２Ｏ３）、一酸化マンガン（ＭｎＯ）、四三酸化マンガン（Ｍｎ３Ｏ４）水酸化マンガン（Ｍｎ（ＯＨ）２）、オキシ水酸化マンガン（ＭｎＯＯＨ）、等が挙げられる。Ｃｏ供給源であれば、酸化コバルト（ＣｏＯ、Ｃｏ３Ｏ４）、硝酸コバルト（Ｃｏ（ＮＯ３）２・６Ｈ２Ｏ）、水酸化コバルト（Ｃｏ（ＯＨ）２）、塩化コバルト（ＣｏＣｌ２・６Ｈ２Ｏ）、硫酸コバルト（Ｃｏ（ＳＯ４）・７Ｈ２Ｏ）、等が挙げられる。Ｎｉ供給源であれば、酸化ニッケル（ＮｉＯ）、硝酸ニッケル（Ｎｉ（ＮＯ３）２・６Ｈ２Ｏ）、硫酸ニッケル（ＮｉＳＯ４・６Ｈ２Ｏ）、塩化ニッケル（ＮｉＣｌ２・６Ｈ２Ｏ）、等が挙げられる。Ｆｅ供給源であれば、水酸化鉄（Ｆｅ（ＯＨ）３）、塩化鉄（ＦｅＣｌ３・６Ｈ２Ｏ）、酸化鉄（Ｆｅ２Ｏ３）、硝酸鉄（Ｆｅ（ＮＯ３）３・９Ｈ２Ｏ）、硫酸鉄（ＦｅＳＯ４・９Ｈ２Ｏ）、等が挙げられる。これらの酸化物、水酸化物または金属塩に含まれる金属元素の一部が他の金属元素（たとえば、Ｃｒ、Ｍｎ、Ｆｅ、Ｃｏ、Ｎｉ、Ａｌ、Ｍｇなど）で置換された金属化合物であってもよい。なかでも、Ｍｎ供給源であればＭｎＯ２、Ｃｏ供給源であればＣｏ（ＯＨ）２、Ｎｉ供給源であればＮｉ（ＯＨ）２、Ｆｅ供給源であればＦｅ（ＯＨ）３、が好ましく、入手が容易であるとともに、比較的高純度のものが入手しやすい。
【００２７】
上記のＭｎ供給源、Ｃｏ供給源、Ｎｉ供給源およびＦｅ供給源の他、さらに必要に応じて、他の金属元素の供給源となる第二の金属化合物を使用してもよい。第二の金属化合物を使用することで、たとえば、４価のＭｎが他の金属元素、遷移金属元素などの金属元素で置換された複合酸化物を製造することもできる。第二の金属化合物の具体例としては、上記の必須の金属化合物原料に加え、水酸化アルミニウム（Ａｌ（ＯＨ）３）、硝酸アルミニウム（Ａｌ（ＮＯ３）３・９Ｈ２Ｏ）、酸化銅（ＣｕＯ）、硝酸銅（Ｃｕ（ＮＯ３）２・３Ｈ２Ｏ）、水酸化カルシウム（Ｃａ（ＯＨ）２）などが挙げられる。また、これらの金属化合物のＡｌ、ＣｕおよびＣａの一部が他の金属元素で置換されていてもよい。これらのうちの一種あるいは二種以上を第二の金属化合物として用いればよい。
【００２８】
また、金属化合物原料が二種以上の金属元素を含む場合は、それらを含む化合物を前駆体としてあらかじめ合成するとよい。すなわち、原料を調製する前に、少なくとも二種の金属元素を含む水溶液をアルカリ性にして沈殿物を得る前駆体合成工程を行うとよい。水溶液としては、水溶性の無機塩、具体的には金属元素の硝酸塩、硫酸塩、塩化物塩などを水に溶解し、アルカリ金属水酸化物、アンモニア水などで水溶液をアルカリ性にすると、前駆体は沈殿物として生成される。合成するリチウム含有複合酸化物がＮｉを含むリチウムニッケル系複合酸化物である場合には、前駆体を用いた製造方法を採用することで、除去が困難な副生成物（ＮｉＯ）の生成が抑制されるため好ましい。
【００２９】
溶融塩原料は、少なくとも水酸化リチウムを含む。水酸化リチウムは、無水物（ＬｉＯＨ）を用いても水和物（ＬｉＯＨ・Ｈ２Ｏ）を用いてもよいが、後述の溶融反応工程に供される水酸化リチウムは、脱水された状態にあるのが好ましい。
【００３０】
水酸化リチウムの配合割合に特に限定はなく、どのような構造のリチウム含有複合酸化物を合成したいかによって適宜選択するとよい。たとえば、層状岩塩構造に属するリチウムマンガン系酸化物を合成したい場合には、溶融塩原料全体を１００モル％としたとき、５０モル％以上の水酸化リチウムを含むとよい。水酸化リチウムは、リチウム塩のうち最も塩基性が高いため、溶融塩の酸化力を高めることを目的としても使用される。したがって、たとえば、結晶構造が層状岩塩構造に属するリチウム含有複合酸化物を高品質で効率よく製造するには、溶融塩原料に占める水酸化リチウムの割合を、好ましくは９０モル％以上、さらに好ましくは９５モル％以上とするとよい。一方、スピネル構造に属するリチウムマンガン系酸化物を合成したい場合には、水酸化リチウムとともに硝酸リチウムを含む溶融塩原料を用い、酸化力を低く調整するとよい。
【００３１】
溶融塩原料は、主として水酸化リチウムを含むが、溶融塩の融点を下げるために、その残部に硝酸リチウムを含んでもよい。硝酸リチウムは低融点のリチウム塩であり、製造される複合酸化物に不純物を残存させにくいため、採用される。合成時に高い酸化力を得るためには、溶融塩原料は、硝酸リチウムに対する水酸化リチウムの割合（水酸化リチウム／硝酸リチウム）がモル比で１以上さらには１０を越えるように硝酸リチウムおよび水酸化リチウムを含むとよい。硝酸リチウムに対する水酸化リチウムの割合が１を越える、１．２５以上さらには１．５以上であれば、溶融塩の酸化力を十分に高めることができ、層状岩塩構造を有するリチウム含有複合酸化物の合成に好適である。溶融塩原料に占める水酸化リチウムの含有割合が多いほど、溶融塩の酸化力は高まる。そのため、実質的に水酸化リチウムのみからなる溶融塩原料を使用してもよい。ただし、溶融塩原料に占める他の成分（たとえば硝酸リチウム）の占める割合が少なくなると、溶融塩の融点は上昇する。一方、スピネル構造に属するリチウムマンガン系酸化物を合成したい場合には、硝酸リチウムに対する水酸化リチウムの割合（水酸化リチウム／硝酸リチウム）がモル比で０．０５以上１未満さらには０．１〜０．９さらには０．２〜０．８とするとよい。
【００３２】
また、溶融塩原料の配合割合を変化させることで得られる複合酸化物の粒子径を変化させることも可能である。たとえば、同一温度の溶融塩反応においては水酸化リチウム／硝酸リチウムのモル比が大きくなるほど合成される粒子の粒子径を小さくすることが可能である。また、粒子径については、後述の溶融反応工程での酸素濃度を高くするほど合成される粒子の粒子径を小さくすることが出来る。
【００３３】
上述の通り、溶融塩原料は、水酸化リチウムが上記の含有割合にあることにより所望の複合酸化物の生成に望ましい酸化状態をもたらす。そのため、言うまでもなく、溶融塩原料および金属化合物原料には、水酸化リチウムおよび硝酸リチウム以外の溶融塩の酸化状態に影響するような化合物の使用は避けるのが望ましい。たとえば、過酸化リチウム（Ｌｉ２Ｏ２）は、大気中で不安定であり、強い酸化剤であることから水酸化リチウムの配合割合によって調整される酸化状態を大きく変化させてしまうため望ましくない。
【００３４】
上記の金属化合物原料および溶融塩原料の配合割合は、製造する複合酸化物に含まれるＬｉおよび金属元素の割合に応じて適宜選択すればよい。敢えて規定するのであれば、溶融塩原料に含まれるリチウム金属に対する金属化合物原料に含まれる金属元素の割合（金属化合物原料の金属元素／溶融塩原料のＬｉ）がモル比で０．０１以上０．２以下とするとよい。０．０１未満であると、使用する溶融塩原料の量に対して生成する複合酸化物の量が少なくなるため、製造効率の面で望ましくない。また、０．２を超えると金属化合物原料を分散させる溶融塩の量が不足し、溶融塩中で複合酸化物が凝集したり粒成長したりすることがあるため望ましくない。さらに望ましい（金属化合物原料の金属元素／溶融塩原料のＬｉ）割合は、モル比で０．０１〜０．３、０．０１〜０．１、０．０１３〜０．０５さらには０．０１５〜０．０４５である。
【００３５】
また、上記の溶融塩原料の配合割合は、溶融塩原料に含まれるリチウムに対する、目的の複合酸化物に含まれるリチウムの理論組成（複合酸化物のＬｉ／溶融塩原料のＬｉ）で規定することも可能である。溶融塩原料は、リチウムの供給源のみならず、溶融塩の酸化状態を調整する役割を果たす。そのため、溶融塩原料は、製造される複合酸化物に含まれるリチウムの理論組成を超えるリチウムを含む。複合酸化物のＬｉ／溶融塩原料のＬｉは、モル比で１未満であればよいが、０．０１〜０．４が好ましく、さらに好ましくは、０．０１３〜０．３、０．０２〜０．２である。０．０１未満であると、使用する溶融塩原料の量に対して生成する複合酸化物の量が少なくなるため、製造効率の面で望ましくない。また、０．４を超えると、金属化合物原料を分散させる溶融塩の量が不足し、溶融塩中で複合酸化物が凝集したり粒成長したりすることがあるため望ましくない。
【００３６】
溶融反応工程に先立ち、少なくとも溶融塩原料を乾燥させる乾燥工程を行うとよい。乾燥工程は、主に、水酸化リチウム一水和物を脱水することを目的とするが、無水水酸化リチウムを用いる場合であっても、他の溶融塩原料および金属化合物原料として吸湿性の高い化合物を使用する場合には、有効である。溶融反応工程において水酸化リチウムを含む溶融塩原料からなる溶融塩中に存在する水は、非常にｐＨが高くなる。ｐＨの高い水の存在下で溶融反応工程が行われると、その水が坩堝と接触することで、坩堝の種類によっては坩堝の成分が微量ではあるが溶融塩に溶出する可能性がある。乾燥工程では、原料混合物の水分が除去されるため、坩堝の成分の溶出抑制につながる。また、乾燥工程において原料混合物から水分を除去することで、溶融反応工程において水が沸騰して溶融塩が飛散するのを防止できる。乾燥工程は、真空乾燥器を用いるのであれば、８０〜１５０℃で２〜２４時間真空乾燥するとよい。
【００３７】
溶融反応工程は、溶融塩原料からなる溶融塩中で反応を行う工程である。溶融反応工程での反応温度は、溶融塩の温度に相当し、溶融塩原料の融点以上である。反応温度は、合成するリチウム含有複合酸化物の構造に応じて適宜選択すればよい。たとえば、スピネル構造のリチウムマンガン系酸化物を合成する場合には、それほど高い反応活性が必要ではないため、３００〜５５０℃程度であればよい。一方、層状岩塩構造のリチウム含有複合酸化物を合成するには、３５０℃未満では溶融塩の反応活性が十分ではなく層状岩塩構造を有する所望の複合酸化物を高純度で製造することが困難である。また、反応温度が３５０℃以上であれば、得られる複合酸化物の結晶構造が安定する。したがって、水酸化リチウムと硝酸リチウムとの混合溶融塩であって融点が３５０℃未満であっても、反応温度は３５０℃以上とする。好ましい反応温度の下限は、４００℃以上、４５０℃以上、５００℃以上さらには５５０℃以上である。反応温度が高いほど、層状岩塩構造をもつ複合酸化物を選択率よく製造することができ、また、結晶性の高い複合酸化物が得られるが、硝酸リチウムは高温（約６００℃）になると激しく分解する。そのため、硝酸リチウムを含む溶融塩原料を使用する場合には、５００℃以下であれば比較的安定した条件の下で複合酸化物の合成を行うことができる。この反応温度で３０分以上さらに望ましくは１〜６時間保持すれば、溶融塩および金属化合物は十分に反応する。また、溶融反応工程を酸素含有雰囲気、たとえば大気中、酸素ガスおよび／またはオゾンガスを含む雰囲気中で行うと、層状岩塩構造を有するリチウム含有複合酸化物が単相で得られやすい。酸素ガスを含有する雰囲気であれば、酸素ガス濃度を２０〜１００体積％さらには５０〜１００体積％とするのがよい。なお、酸素濃度を高くするほど、合成される複合酸化物の粒子径は小さくなる傾向にある。
【００３８】
冷却工程は、溶融反応工程後の溶融塩を冷却する工程である。冷却工程では、反応終了後の高温の溶融塩を、加熱炉の中に放置して炉冷してもよいし、加熱炉から取り出して室温にて空冷してもよい。冷却により溶融塩は凝固するため、冷却工程後には、合成されたリチウム含有複合酸化物と溶融塩との混合物が固形物で得られる。
【００３９】
分離回収工程は、上記の混合物のうち、凝固した溶融塩を少なくとも極性プロトン性溶媒に溶解させる工程である。この工程により、溶融反応工程で生成された前記リチウム含有複合酸化物は、溶融塩から分離される。極性プロトン性溶媒は、凝固した溶融塩（つまり水酸化リチウムなどの溶融塩原料）を溶解することができるため本工程に採用されるが、プロトン供与性をもつ溶媒であるため、リチウム含有複合酸化物にＬｉ欠損が生じやすい。しかし、プロトン性溶媒は、非プロトン性溶媒に比べてイオンを安定化させる効果があるので、電解質である水酸化リチウムを溶解するのに適しているため、本工程に好適である。極性プロトン性溶媒の具体例としては、イオン交換水などの純水、エタノールなどのアルコール類、等が挙げられ、これらのうちの一種を単独、二種以上を混合して使用してもよい。凝固した溶融塩は極性プロトン性溶媒に容易に溶解し、極性プロトン性溶媒に溶解しにくいリチウム含有複合酸化物は溶媒中に溶け残る。そのため、溶融塩とリチウム含有複合酸化物とは、容易に分離される。リチウム含有複合酸化物の回収方法に特に限定はないが、溶液を遠心分離したり濾過したりして、回収可能である。回収後のリチウム含有複合酸化物を乾燥させてもよい。
【００４０】
また、分離回収工程の後に、複合酸化物のＬｉの一部を水素（Ｈ）に置換するプロトン置換工程を行ってもよい。プロトン置換工程では、回収工程後の複合酸化物を希釈した酸などの溶媒に接触させることで、Ｌｉの一部が容易にＨに置換する。ただし、プロトン置換工程は、複合酸化物のＬｉサイトにＨが存在するようにＬｉとＨとの置換を積極的に行う工程であり、分離回収工程で複合酸化物に生じる前述のＬｉ欠損とは異なる。
【００４１】
焼成工程は、分離回収工程で回収されたリチウム含有複合酸化物を焼成する工程である。焼成温度は、４００〜８００℃さらには４００〜７００℃が望ましい。焼成温度が４００℃以上であれば、リチウム含有複合酸化物の正極活物質としての特性の向上が期待できる。しかし、焼成温度が７００℃を越えると、凝集が生じるため、望ましくない。この焼成温度で２０分以上さらには０．５〜６時間保持するのが望ましい。
【００４２】
焼成は、酸素含有雰囲気中で行われる。焼成工程は、酸素含有雰囲気、たとえば大気中、酸素ガスおよび／またはオゾンガスを含むガス雰囲気中で行うのがよい。酸素ガスを含有する雰囲気であれば、酸素ガス濃度を２０〜１００体積％さらには５０〜１００体積％とするのがよい。スピネル構造をもつリチウムマンガン系酸化物をこのような雰囲気中で焼成すると、４価のＭｎを多く含むスピネル構造化合物が得られる。
【００４３】
本発明の複合酸化物の製造方法によれば、単結晶性の一次粒子を含む複合酸化物が得られる。一次粒子がほぼ単結晶であることは、透過型電子顕微鏡（ＴＥＭ）の高分解能像により確認することができる。また、得られる複合酸化物は非常に微細であり、複合酸化物の一次粒子の粒径は、５μｍ以下さらには２００〜５００ｎｍであるとよい。粒径は、ＴＥＭの高分解能像を用いて測定可能である。一次粒子径は、小さい方が活性化されやすいが、小さすぎると、充放電により結晶構造が崩れやすくなり、電池特性が低下することがあるため好ましくない。
【００４４】
本発明の複合酸化物の製造方法により得られるリチウム含有複合酸化物の同定は、Ｘ線回折（ＸＲＤ）、電子線回折、発光分光分析（ＩＣＰ）などにより可能である。また、高分解能の透過電子顕微鏡（ＴＥＭ）を用いた高分解能像では、層状構造を観察可能である。
【００４５】
層状岩塩構造に属する結晶構造をもつリチウム含有複合酸化物を組成式で表すのであれば、ｘＬｉ２Ｍ１Ｏ３・（１−ｘ）ＬｉＭ２Ｏ２（０≦ｘ≦１であって、Ｍ１は４価のＭｎを必須とする一種以上の金属元素、Ｍ２は３価のＣｏ、３価のＮｉおよび３価のＦｅの少なくとも一種を必須とする一種以上の金属元素あるいは４価のＭｎを必須とする二種以上の金属元素）である。ただし、本発明の製造方法により得られるリチウム含有複合酸化物は、これらのうち３価のＣｏ、３価のＮｉおよび３価のＦｅの少なくとも一種を必須で含むリチウム含有複合酸化物である。なお、Ｌｉは、原子比で６０％以下さらには４５％以下がＨに置換されてもよい。また、Ｍ１はほとんどが４価のＭｎであるのが好ましいが、５０％未満さらには８０％未満が他の金属元素で置換されていてもよい。Ｍ２はほとんどが３価のＣｏ、３価のＮｉまたは３価のＦｅであるのが好ましいが、５０％未満さらには８０％未満が他の金属元素で置換されていてもよい。置換元素としては、電極材料とした場合の充放電可能な容量の観点から、Ｎｉ、Ａｌ、Ｃｏ、Ｆｅ、Ｍｇ、Ｔｉから選ばれる少なくとも一種の金属元素が好ましい。なお、言うまでもなく、不可避的に生じるＬｉ、Ｍ１、Ｍ２またはＯの欠損により、上記組成式からわずかにずれた複合酸化物をも含む。
【００４６】
なお、本発明の複合酸化物の製造方法により得られるリチウム含有複合酸化物を組成式で具体的に表すのであれば、組成式：Ｌｉ１．３３―ｙＭ１０．６７−ｚＭ２ｙ＋ｚＯ２（Ｍ１は４価のＭｎを必須とする一種以上の金属元素、Ｍ２は３価のＣｏ、３価のＮｉおよび３価のＦｅの少なくとも一種を必須とする一種以上の金属元素あるいは４価のＭｎを必須とする二種以上の金属元素、０≦ｙ≦０．３３、０≦ｚ≦０．６７）とも表される。いずれの表記方法であっても、同じ組成物を表す。ただし、本発明の製造方法により得られるリチウム含有複合酸化物は、これらのうち３価のＣｏ、３価のＮｉおよび３価のＦｅの少なくとも一種を必須で含むリチウム含有複合酸化物である。
【００４７】
さらに具体的には、ＬｉＣｏＯ２、ＬｉＮｉｏＯ２、ＬｉＦｅＯ２、Ｌｉ２ＭｎＯ３、ＬｉＣｏ１／３Ｎｉ１／３Ｍｎ１／３Ｏ２、ＬｉＮｉ０．５Ｍｎ０．５Ｏ２、または、これらのうちの二種以上を含む固溶体、これらのうち一種以上とＬｉＭｎ２Ｏ４および／またはＬｉ４Ｍｎ５Ｏ１２との固溶体、などが挙げられる。前述の通り、これらを基本組成とすればよく、Ｍｎ、Ｆｅ、ＣｏおよびＮｉの一部は、他の金属元素で置換されていてもよい。また、不可避的に生じる金属元素または酸素の欠損により、上記組成式から僅かに外れていてもよい。
【００４８】
＜二次電池＞
本発明の複合酸化物の製造方法により得られた複合酸化物は、非水電解質二次電池のような二次電池、たとえばリチウムイオン二次電池用正極活物質として用いることができる。以下に、上記複合酸化物を含む正極活物質を用いた非水電解質二次電池を説明する。非水電解質二次電池は、主として、正極、負極および非水電解質を備える。また、一般の非水電解質二次電池と同様に、正極と負極の間に挟装されるセパレータを備える。
【００４９】
正極は、リチウムイオンを挿入・脱離可能な正極活物質と、正極活物質を結着する結着剤と、を含む。さらに、導電助材を含んでもよい。正極活物質は、上記の複合酸化物を単独、あるいは上記の複合酸化物とともに、一般の非水電解質二次電池に用いられる一種以上の他の正極活物質を含んでもよい。
【００５０】
また、結着剤および導電助材にも特に限定はなく、一般の非水電解質二次電池で使用可能なものであればよい。導電助材は、電極の電気伝導性を確保するためのものであり、たとえば、カーボンブラック、アセチレンブラック、黒鉛などの炭素物質粉状体の１種または２種以上を混合したものを用いることができる。結着剤は、正極活物質および導電助材を繋ぎ止める役割を果たすもので、たとえば、ポリフッ化ビニリデン、ポリテトラフルオロエチレン、フッ素ゴム等の含フッ素樹脂、ポリプロピレン、ポリエチレン等の熱可塑性樹脂などを用いることができる。
【００５１】
正極に対向させる負極は、負極活物質である金属リチウムをシート状にして、あるいはシート状にしたものをニッケル、ステンレス等の集電体網に圧着して形成することができる。金属リチウムのかわりに、リチウム合金またはリチウム化合物をも用いることができる。また、正極同様、リチウムイオンを吸蔵・脱離できる負極活物質と結着剤とからなる負極を使用してもよい。負極活物質としては、たとえば、天然黒鉛、人造黒鉛、フェノール樹脂等の有機化合物焼成体、コークス等の炭素物質の粉状体を用いることができる。結着剤としては、正極同様、含フッ素樹脂、熱可塑性樹脂などを用いることができる。
【００５２】
正極および負極は、少なくとも正極活物質または負極活物質が結着剤で結着されてなる活物質層が、集電体に付着してなるのが一般的である。そのため、正極および負極は、活物質および結着剤、必要に応じて導電助材を含む電極合材層形成用組成物を調製し、さらに適当な溶剤を加えてペースト状にしてから集電体の表面に塗布後、乾燥し、必要に応じて電極密度を高めるべく圧縮して形成することができる。
【００５３】
集電体は、金属製のメッシュや金属箔を用いることができる。集電体としては、ステンレス鋼、チタン、ニッケル、アルミニウム、銅などの金属材料または導電性樹脂からなる多孔性または無孔の導電性基板が挙げられる。多孔性導電性基板としては、たとえば、メッシュ体、ネット体、パンチングシート、ラス体、多孔質体、発泡体、不織布などの繊維群成形体、などが挙げられる。無孔の導電性基板としては、たとえば、箔、シート、フィルムなどが挙げられる。電極合材層形成用組成物の塗布方法としては、ドクターブレード、バーコーターなどの従来から公知の方法を用いればよい。
【００５４】
粘度調整のための溶剤としては、Ｎ−メチル−２−ピロリドン（ＮＭＰ）、メタノール、メチルイソブチルケトン（ＭＩＢＫ）などが使用可能である。
【００５５】
電解質としては、有機溶媒に電解質を溶解させた有機溶媒系の電解液や、電解液をポリマー中に保持させたポリマー電解質などを用いることができる。その電解液あるいはポリマー電解質に含まれる有機溶媒は特に限定されるものではないが、負荷特性の点からは鎖状エステルを含んでいることが好ましい。そのような鎖状エステルとしては、たとえば、ジメチルカーボネート、ジエチルカーボネート、エチルメチルカーボネートに代表される鎖状のカーボネートや、酢酸エチル、プロピロン酸メチルなどの有機溶媒が挙げられる。これらの鎖状エステルは、単独でもあるいは２種以上を混合して用いてもよく、特に、低温特性の改善のためには、上記鎖状エステルが全有機溶媒中の５０体積％以上を占めることが好ましく、特に鎖状エステルが全有機溶媒中の６５体積％以上を占めることが好ましい。
【００５６】
ただし、有機溶媒としては、上記鎖状エステルのみで構成するよりも、放電容量の向上をはかるために、上記鎖状エステルに誘導率の高い（誘導率：３０以上）エステルを混合して用いることが好ましい。このようなエステルの具体例としては、たとえば、エチレンカーボネート、プロピレンカーボネート、ブチレンカーボネート、ビニレンカーボネートに代表される環状のカーボネートや、γ−ブチロラクトン、エチレングリコールサルファイトなどが挙げられ、特にエチレンカーボネート、プロピレンカーボネートなどの環状構造のエステルが好ましい。そのような誘電率の高いエステルは、放電容量の点から、全有機溶媒中１０体積％以上、特に２０体積％以上含有されることが好ましい。また、負荷特性の点からは、４０体積％以下が好ましく、３０体積％以下がより好ましい。
【００５７】
有機溶媒に溶解させる電解質としては、たとえば、ＬｉＣｌＯ４、ＬｉＰＦ６、ＬｉＢＦ４、ＬｉＡｓＦ６、ＬｉＳｂＦ６、ＬｉＣＦ３ＳＯ３、ＬｉＣ４Ｆ９ＳＯ３、ＬｉＣＦ３ＣＯ２、Ｌｉ２Ｃ２Ｆ４（ＳＯ３）２、ＬｉＮ（ＣＦ３ＳＯ２）２、ＬｉＣ（ＣＦ３ＳＯ２）３、ＬｉＣnＦ２ｎ＋１ＳＯ３（ｎ≧２）などが単独でまたは２種以上混合して用いられる。中でも、良好な充放電特性が得られるＬｉＰＦ６やＬｉＣ４Ｆ９ＳＯ３などが好ましく用いられる。
【００５８】
電解液中における電解質の濃度は、特に限定されるものではないが、０．３〜１．７ｍｏｌ／ｄｍ３、特に０．４〜１．５ｍｏｌ／ｄｍ３程度が好ましい。
【００５９】
また、電池の安全性や貯蔵特性を向上させるために、非水電解液に芳香族化合物を含有させてもよい。芳香族化合物としては、シクロヘキシルベンゼンやｔ−ブチルベンゼンなどのアルキル基を有するベンゼン類、ビフェニル、あるいはフルオロベンゼン類が好ましく用いられる。
【００６０】
セパレータとしては、強度が充分でしかも電解液を多く保持できるものがよく、そのような観点から、５〜５０μｍの厚さで、ポリプロピレン製、ポリエチレン製、プロピレンとエチレンとの共重合体などポリオレフィン製の微孔性フィルムや不織布などが好ましく用いられる。特に、５〜２０μｍと薄いセパレータを用いた場合には、充放電サイクルや高温貯蔵などにおいて電池の特性が劣化しやすく、安全性も低下するが、上記の複合酸化物を正極活物質として用いたリチウムイオン二次電池は安定性と安全性に優れているため、このような薄いセパレータを用いても安定して電池を機能させることができる。
【００６１】
以上の構成要素によって構成される非水電解質二次電池の形状は円筒型、積層型、コイン型等、種々のものとすることができる。いずれの形状を採る場合であっても、正極と負極との間にセパレータを挟装させ電極体とする。そして正極集電体および負極集電体から外部に通ずる正極端子および負極端子までの間を集電用リードなどで接続し、この電極体に上記電解液を含浸させ電池ケースに密閉し、非水電解質二次電池が完成する。
【００６２】
特に、本発明の製造方法により得られる複合酸化物のうち４価のＭｎを含む複合酸化物を正極活物質として使用する非水電解質二次電池であれば、はじめに充電を行い、正極活物質を活性化させる。ただし、上記の複合酸化物を正極活物質として用いる場合には、初回の充電時にリチウムイオンが放出されるとともに酸素が発生する。そのため、電池ケースを密閉する前に充電を行うのが望ましい。
【００６３】
以上説明した本発明の製造方法により得られる複合酸化物を用いた二次電池は、携帯電話、パソコン等の通信機器、情報関連機器の分野の他、自動車の分野においても好適に利用できる。たとえば、この二次電池を車両に搭載すれば、二次電池を電気自動車用の電源として使用できる。
【００６４】
以上、本発明の複合酸化物の製造方法、さらには二次電池の実施形態を説明したが、本発明は、上記実施形態に限定されるものではない。本発明の要旨を逸脱しない範囲において、当業者が行い得る変更、改良等を施した種々の形態にて実施することができる。
【実施例】
【００６５】
以下に、本発明の複合酸化物の製造方法の実施例を挙げて、本発明を具体的に説明する。
【００６６】
＜比較例１：Ｌｉ２ＭｎＯ３の合成＞
溶融塩原料として０．２０ｍｏｌの水酸化リチウム（ＬｉＯＨ・Ｈ２Ｏ、８．４ｇ）と、金属化合物原料として０．０１０ｍｏｌの二酸化マンガン（ＭｎＯ２、０．８７ｇ）と、を混合して原料混合物を調製した。このとき、目的生成物がＬｉ２ＭｎＯ３であることから、二酸化マンガンのＭｎが全てＬｉ２ＭｎＯ３に供給されたと仮定して、（目的生成物のＬｉ量）／（溶融塩原料のＬｉ量）は、０．０２０ｍｏｌ／０．２ｍｏｌ＝０．１であった。
【００６７】
原料混合物を坩堝に入れて、真空乾燥容器にて１２０℃で１２時間真空乾燥した。その後、乾燥機を大気圧に戻し、原料混合物の入った坩堝を取り出し、直ちに７００℃の電気炉に移し、７００℃の電気炉内で１時間加熱した。このとき、坩堝の中の原料混合物は融解して溶融塩となり、茶色の生成物が沈殿していた。
【００６８】
次に、溶融塩の入った坩堝を電気炉から取り出して、室温にて冷却した。溶融塩が十分に冷却されて固体化した後、坩堝ごと２００ｍＬのイオン交換水に浸し、攪拌することで、固体化した溶融塩を水に溶解した。生成物は水に不溶性であるため、水は茶色の懸濁液となった。茶色の懸濁液を濾過すると、透明な濾液と、濾紙上に茶色固体の濾物と、が得られた。
【００６９】
得られた濾物をさらにアセトンを用いて十分に洗浄しながら濾過した。洗浄後の茶色固体を１２０℃で１２時間、真空乾燥した後、乳鉢と乳棒を用いて粉砕し、茶色粉末を得た。
【００７０】
得られた茶色粉末について、発光分光分析（ＩＣＰ）および酸化還元滴定によるＭｎの平均価数分析をおこなった。その結果、組成はＬｉ２ＭｎＯ３であると確認された。また、得られた茶色粉末についてＣｕＫα線を用いたＸ線回折（ＸＲＤ）測定を行った結果、茶色粉末はＬｉ２ＭｎＯ３とともにＬｉＯＨを含むことがわかった。
【００７１】
なお、Ｍｎの価数評価は、次のように行った。０．０５ｇの試料を三角フラスコに取り、シュウ酸ナトリウム溶液（１％）４０ｍＬを正確に加え、さらにＨ２ＳＯ４を５０ｍＬ加えて窒素ガス雰囲気中９０℃水浴中で試料を溶解した。この溶液に、過マンガン酸カリウム（０．１Ｎ）を滴定し、微紅色にかわる終点（滴定量：Ｖ１）まで行った。別のフラスコに、シュウ酸ナトリウム溶液（１％）２０ｍＬを正確に取り、上記と同様に過マンガン酸カリウム（０．１Ｎ）を終点まで滴定した（滴定量：Ｖ２）。Ｖ１およびＶ２から下記の式により、高価数のＭｎがＭｎ２＋に還元された時のシュウ酸の消費量を酸素量（活性酸素量）として算出した。
【００７２】
活性酸素量（％）＝｛（２×Ｖ２−Ｖ１）×０．０００８０／試料量｝×１００
上記の式において、Ｖ１およびＶ２の単位はｍＬ、試料量の単位はｇである。そして、試料中のＭｎ量（ＩＣＰ測定値）と活性酸素量からＭｎの平均価数を算出した。
【００７３】
＜参考例１：Ｌｉ２ＭｎＯ３の焼成＞
比較例１で得られた茶色粉末（Ｌｉ２ＭｎＯ３）を坩堝に入れ、７００℃の電気炉内で６時間加熱し、茶色粉末を焼成した。
【００７４】
焼成後の茶色粉末についてＣｕＫα線を用いたＸＲＤ測定を行った結果、Ｌｉ２ＭｎＯ３の存在を示すピークが検出されたが、不純物の存在を示すピークは検出されなかった。また、ＩＣＰおよびＭｎの平均価数分析を行った結果、得られた茶色粉末はＬｉ２ＭｎＯ３であって、Ｌｉ量が理論組成から不足していないことがわかった。
【００７５】
＜評価１＞
参考例１または比較例１で得られた複合酸化物Ｌｉ２ＭｎＯ３をそれぞれ正極活物質として用い、二種類の二次電池を作製した。
【００７６】
いずれかの複合酸化物、導電助剤としてのアセチレンブラック、結着材としてのポリテトラフルオロエチレン（ＰＴＦＥ）を質量比で５０：４０：１０の割合で混合した。次いで、この混合物を集電体であるアルミニウムメッシュに圧着した。その後、１２０℃で１２時間以上真空乾燥し、電極（正極：φ１４ｍｍ）とした。正極に対向させる負極は、金属リチウム（φ１４ｍｍ、厚さ４００μｍ）とした。
【００７７】
正極および負極の間にセパレータとして厚さ２０μｍの微孔性ポリエチレンフィルムを挟装して電極体電池とした。この電極体電池を電池ケース（宝泉株式会社製ＣＲ２０３２コインセル）に収容した。また、電池ケースには、エチレンカーボネートとエチルメチルカーボネートとを１：２（体積比）で混合した混合溶媒にＬｉＰＦ６を１．０ｍｏｌ／Ｌの濃度で溶解した非水電解質を注入して、二次電池を得た。
【００７８】
作製した二次電池を用いて室温において充放電試験を行った。充電は０．２Ｃのレートで４．６Ｖまで定電流充電を行い、その後０．０２Ｃの電流値まで４．６Ｖ一定電圧で充電を行った。放電は２．０Ｖまで０．２Ｃのレートで行った。各サイクルでの放電容量を容量維持率（各サイクルでの放電容量／１サイクル目の放電容量）に換算して図１に示した。また、２サイクル目の充放電特性を図２に示した。
【００７９】
容量維持率は、正極活物質として参考例１の複合酸化物を用いた二次電池では、正極活物質として比較例１の複合酸化物を用いた二次電池よりも高かった。また、図２において両者の放電電圧を比較すると、正極活物質として参考例１の複合酸化物を用いた二次電池の放電電圧は高かった。参考例１と比較例１との違いは、複合酸化物を合成後の焼成の有無のみであるため、焼成を施すことで、二次電池としての特性が大きく向上することがわかった。これは、焼成により、比較例１の生成物に不純物として含まれたＬｉＯＨが分解されたこと、および、分解反応に伴い複合酸化物のＬｉ欠損が補われたことを示唆する結果であった。
【００８０】
＜比較例２：０．５（Ｌｉ２ＭｎＯ３）・０．５（ＬｉＣｏ１／３Ｎｉ１／３Ｍｎ１／３Ｏ２）の合成＞
溶融塩原料として０．３０ｍｏｌの水酸化リチウム（ＬｉＯＨ・Ｈ２Ｏ、１２．６ｇ）と、金属化合物原料として前駆体（１．０ｇ）と、を混合して原料混合物を調製した。以下に、前駆体の合成手順を説明する。
【００８１】
０．２６８ｍｏｌのＭｎ（ＮＯ３）２・６Ｈ２Ｏ（７６．９３ｇ）と０．０６４ｍｏｌのＣｏ（ＮＯ３）２・６Ｈ２Ｏ（１８．６３ｇ）と０．０６４ｍｏｌのＮｉ（ＮＯ３）２・６Ｈ２Ｏ（１８．６１ｇ）とを５００ｍＬの蒸留水に溶解させて金属塩含有水溶液を作製した。この水溶液を氷浴中でスターラーを用いて撹拌しながら、５０ｇ（１．２ｍｏｌ）のＬｉＯＨ・Ｈ２Ｏを３００ｍＬの蒸留水に溶解させたものを２時間かけて滴下して水溶液をアルカリ性とし、金属化合物の沈殿を析出させた。この沈殿溶液を５℃に保持したまま酸素雰囲気下で１日熟成を行った。得られた沈殿物を濾過、蒸留水を用いて洗浄することによりＭｎ：Ｃｏ：Ｎｉ＝０．６７：０．１６：０．１６の前駆体を得た。
【００８２】
なお、得られた前駆体は、ＸＲＤ測定により、Ｍｎ３Ｏ４、Ｃｏ３Ｏ４およびＮｉＯの混合相からなることが確認された。そのため、この前駆体１ｇの遷移金属酸化物含有量は０．０１３ｍｏｌである。このとき、前駆体の遷移金属が全て目的生成物に供給されたと仮定して、（目的生成物のＬｉ）／（溶融塩原料のＬｉ）は、０．０１９５ｍｏｌ／０．３ｍｏｌ＝０．０６５であった。
【００８３】
原料混合物を坩堝にいれて、５００℃にした電気炉に移し、大気中５００℃で４時間加熱した。このとき原料混合物は融解して溶融塩となり、黒色の生成物が沈殿していた。
【００８４】
次に、溶融塩の入った坩堝を電気炉から取り出し、大気中で室温にて冷却した。溶融塩が十分に冷却されて固体化した後、坩堝ごと２００ｍＬのイオン交換水に浸し、攪拌することで、固体化した溶融塩を水に溶解した。黒色の生成物は水に不溶性であるため、水は黒色の懸濁液となった。黒色の懸濁液を濾過すると、透明な濾液と、濾紙上に黒色固体の濾物と、が得られた。得られた濾物をさらにイオン交換水を用いて十分に洗浄しながら濾過した。洗浄後の黒色固体を１２０℃で６時間、真空乾燥した後、乳鉢と乳棒を用いて粉砕した。
【００８５】
得られた黒色粉末についてＣｕＫα線を用いたＸＲＤ測定を行った。ＸＲＤによれば、得られた化合物は層状岩塩構造であることがわかった。また、ＩＣＰおよびＭｎの平均価数分析によれば、組成は０．５（Ｌｉ２ＭｎＯ３）・０．５（ＬｉＣｏ１／３Ｎｉ１／３Ｍｎ１／３Ｏ２）であると確認された。
【００８６】
＜実施例：０．５（Ｌｉ２ＭｎＯ３）・０．５（ＬｉＣｏ１／３Ｎｉ１／３Ｍｎ１／３Ｏ２）の焼成＞
比較例２で得られた０．５（Ｌｉ２ＭｎＯ３）・０．５（ＬｉＣｏ１／３Ｎｉ１／３Ｍｎ１／３Ｏ２）を電気炉にて、純酸素１００体積％の酸素雰囲気中７００℃で６時間熱処理（焼成）した。
【００８７】
＜評価２＞
実施例または比較例２で得られた複合酸化物、０．５（Ｌｉ２ＭｎＯ３）・０．５（ＬｉＣｏ１／３Ｎｉ１／３Ｍｎ１／３Ｏ２）をそれぞれ正極活物質として用い、二種類の二次電池を作製した。
【００８８】
いずれかの複合酸化物、導電助剤としてのアセチレンブラック、結着材としてのポリテトラフルオロエチレン（ＰＴＦＥ）を質量比で５０：４０：１０の割合で混合した。次いで、この混合物を集電体であるアルミニウムメッシュに圧着した。その後、１２０℃で１２時間以上真空乾燥し、電極（正極：φ１４ｍｍ）とした。正極に対向させる負極は、金属リチウム（φ１４ｍｍ、厚さ４００μｍ）とした。
【００８９】
正極および負極の間にセパレータとして厚さ２０μｍの微孔性ポリエチレンフィルムを挟装して電極体電池とした。この電極体電池を電池ケース（宝泉株式会社製ＣＲ２０３２コインセル）に収容した。また、電池ケースには、エチレンカーボネートとエチルメチルカーボネートとを１：２（体積比）で混合した混合溶媒にＬｉＰＦ６を１．０ｍｏｌ／Ｌの濃度で溶解した非水電解質を注入して、二次電池を得た。
【００９０】
作製した二次電池を用いて室温において充放電試験を行った。充電は０．２Ｃのレートで４．５Ｖまで定電流充電を行い、その後０．０２Ｃの電流値まで４．５Ｖ一定電圧で充電を行った。放電は２．０Ｖまで０．２Ｃのレートで行った。
【００９１】
初回放電容量は、正極活物質として比較例２の複合酸化物を用いた二次電池では、２１７ｍＡｈ／ｇ、正極活物質として実施例の複合酸化物を用いた二次電池では、２４０ｍＡｈ／ｇ、であった。実施例と比較例２との違いは、複合酸化物を合成後の焼成の有無のみであるため、焼成を施すことで、二次電池としての特性が大きく向上することがわかった。これは、焼成により、比較例２の複合酸化物のＬｉ欠損が補われたことを示唆する結果であった。
【００９２】
＜比較例３：Ｌｉ２ＭｎＯ３の合成＞
０．１５ｍｏｌの水酸化リチウム（ＬｉＯＨ・Ｈ２Ｏ、６．３ｇ）と０．１０ｍｏｌの硝酸リチウム（ＬｉＮＯ３、６．９ｇ）とを混合して溶融塩原料を調製した。ここに金属化合物原料として０．０１０ｍｏｌの二酸化マンガン（ＭｎＯ２、０．８７ｇ）を加えて、原料混合物を調製した。このとき、目的生成物がＬｉ２ＭｎＯ３であることから、二酸化マンガンのＭｎが全てＬｉ２ＭｎＯ３に供給されたと仮定して、（目的生成物のＬｉ／溶融塩原料のＬｉ）は、０．０２ｍｏｌ／０．２５ｍｏｌ＝０．０８であった。
【００９３】
原料混合物をムライト製坩堝にいれて、真空乾燥器にて１２０℃で１２時間真空乾燥した。その後、乾燥器を大気圧に戻し、原料混合物の入った坩堝を取り出し、直ちに３５０℃に熱せられた電気炉に移し、酸素雰囲気（酸素ガス濃度１００％）中３５０℃で２時間加熱した。このとき原料混合物は融解して溶融塩となり、黒色の生成物が沈殿していた。
【００９４】
次に、溶融塩の入った坩堝を電気炉から取り出し、室温にて冷却した。溶融塩が十分に冷却されて固体化した後、坩堝ごと２００ｍＬのイオン交換水に浸し、攪拌することで、固体化した溶融塩を水に溶解した。黒色の生成物は水に不溶性であるため、水は黒色の懸濁液となった。黒色の懸濁液を濾過すると、透明な濾液と、濾紙上に黒色固体の濾物と、が得られた。得られた濾物をさらにイオン交換水を用いて十分に洗浄しながら濾過した。洗浄後の黒色固体を１２０℃で６時間、真空乾燥した後、乳鉢と乳棒を用いて粉砕した。
【００９５】
得られた黒色粉末について、ＩＣＰおよび酸化還元滴定によるＭｎの平均価数分析をおこなった。その結果、組成はＬｉ２ＭｎＯ３であると確認された。また、得られた黒色粉末についてＣｕＫα線を用いたＸＲＤ測定を行った結果、黒色粉末はＬｉ２ＭｎＯ３とともにＬｉＯＨを含むことがわかった。
【００９６】
＜参考例２：Ｌｉ２ＭｎＯ３の焼成＞
比較例３で得られた黒色粉末を坩堝に入れ、４００℃の電気炉内で１時間加熱した。
【００９７】
焼成後の黒色粉末についてＣｕＫα線を用いたＸＲＤ測定を行った結果、Ｌｉ２ＭｎＯ３の存在を示すピークが検出されたが、不純物の存在を示すピークは検出されなかった。また、ＩＣＰおよびＭｎの平均価数分析を行った結果、得られた黒色粉末はＬｉ２ＭｎＯ３であって、Ｌｉ量が理論組成から不足していないことがわかった。
【００９８】
＜評価３＞
参考例２または比較例３で得られた複合酸化物Ｌｉ２ＭｎＯ３をそれぞれ正極活物質として用い、二種類の二次電池を作製した。
【００９９】
正極活物質として９０質量部のＬｉ２ＭｎＯ３、導電助剤として５質量部のカーボンブラック（ＫＢ）、結着剤(バインダー)として５質量部のポリフッ化ビニリデン、を混合し、Ｎ−メチル−２−ピロリドンを溶剤として分散させ、スラリーを調製した。次いで、このスラリーを集電体であるアルミニウム箔上に塗布して乾燥させた。その後、厚さ６０μｍに圧延し、直径１１ｍｍφのサイズで打ち抜き、正極を得た。また、正極に対向させる負極は、金属リチウム（φ１４ｍｍ、厚さ２００μｍ）とした。
【０１００】
正極および負極の間にセパレータとして厚さ２０μｍの微孔性ポリエチレンフィルムを挟装して電極体電池とした。この電極体電池を電池ケース（宝泉株式会社製ＣＲ２０３２コインセル）に収容した。また、電池ケースには、エチレンカーボネートとジエチルカーボネートとを３：７（体積比）で混合した混合溶媒にＬｉＰＦ６を１．０ｍｏｌ／Ｌの濃度で溶解した非水電解質を注入した。こうして、正極活物質の異なる二種類の二次電池を得た。
【０１０１】
二種類の二次電池について、室温にて充放電試験を５０サイクル行った。充放電試験は、０．２Ｃで４．６ＶまでＣＣＣＶ充電（定電流定電圧充電）を行い正極活物質を活性化させた後、０．２Ｃで２．０ＶまでＣＣ放電を行った。２サイクル目以降は、０．２Ｃで４．６ＶまでＣＣＣＶ充電（定電流定電圧充電）を行い、０．２Ｃで２．０ＶまでＣＣ放電を行う充放電を、繰り返し行った。なお、定電圧充電の終止条件は０．０２Ｃの電流値とした。
【０１０２】
上記のリチウムイオン二次電池の各サイクルでの充放電容量を図３に示した。参考例２で得られた複合酸化物を正極活物質として用いたリチウムイオン二次電池は、５０サイクルの充放電後も、初期の容量を維持することができ、６サイクル目以降からは容量の低下がほとんど見られなかった。参考例２と比較例３との違いは、複合酸化物を合成後の焼成の有無のみであるため、焼成を施すことで、二次電池としての特性が大きく向上することがわかった。これは、焼成により、比較例３の生成物に不純物として含まれたＬｉＯＨが分解されたこと、および、分解反応に伴い複合酸化物のＬｉ欠損が補われたことを示唆する結果であった。
【図１】
0005733571.tif 000002
【図２】
0005733571.tif 000003
【図３】
0005733571.tif 000004